Si 는 , 탈산 원소 로서 기능 하 는 동시 에 , 고용 강화 에 의해 인장 강도 를 높이 는 효과 를 갖 는다 . Si 함유량 이 0 . 05 ％ 미만 에서 는 , 이 들 효과 가 불 충분 하 다 . 한편 , Si 함유량 이 2 . 0 ％ 초과 에서 는 , 이 들 효과 가 포화 되 는 동시 에 , 열간 압연 시 의 연성 이 열화 되 어 흠집 이 발생 하 기 쉬워진다 . 따라서 , Si 함유량 은 0 . 05 ％ 내지 2 . 0 ％ 로 한다 . 또한 , 보다 높 은 인장 강도 를 얻 기 위해 , Si 함유량 은 0 . 20 ％ 이상 인 것 이 바람직 하 다 . 또한 , 열간 압연 시 의 롤 부하 를 저감 하 여 , 보다 양호 한 가공 성 을 얻 기 위해 , Si 함유량 은 0 . 50 ％ 이하 인 것 이 바람직 하 다 .